(57)【要約】【課題】高亜鉛含有鉄鉱石の有効利用を可能とする、高亜鉛含有鉄鉱石を用いた粒鉄製造方法を提供すること。【解決手段】亜鉛を０．０１ｍａｓｓ％以上、鉄を５０ｍａｓｓ％以上含有する高亜鉛含有鉄鉱石を含有する鉄鉱石と、炭素系固体還元材と、造滓材とを混合した混合原料４を移動型炉床３上に積層し、炉床３上部から熱供給して混合原料４を還元し、更に溶融させて、還元鉄を得ることを特徴とする高亜鉛含有鉄鉱石を用いた粒鉄製造方法を用いる。高亜鉛含有鉄鉱石の配合量が鉄鉱石の１０ｍａｓｓ％以上であること、炉床３上に炭材を積層した上に、混合原料４を積層すること、混合原料４を塊成化して、炉床３上に積層すること、混合原料４を１４５０℃以上で加熱することが好ましい。【選択図】図１
2010031355.tif 000002
【特許請求の範囲】
【請求項１】
亜鉛を０．０１ｍａｓｓ％以上、鉄を５０ｍａｓｓ％以上含有する高亜鉛含有鉄鉱石を含有する鉄鉱石と、炭素系固体還元材と、造滓材とを混合した混合原料を移動型炉床上に積載し、該炉床上部から熱供給して前記混合原料を還元し、更に溶融させて、還元鉄を得ることを特徴とする高亜鉛含有鉄鉱石を用いた粒鉄製造方法。
【請求項２】
高亜鉛含有鉄鉱石の配合量が鉄鉱石の１０ｍａｓｓ％以上であることを特徴とする請求項１に記載の高亜鉛含有鉄鉱石を用いた粒鉄製造方法。
【請求項３】
炉床上に炭材を積載した上に、混合原料を積層することを特徴とする請求項１または請求項２に記載の高亜鉛含有鉄鉱石を用いた粒鉄製造方法。
【請求項４】
混合原料を塊成化して、炉床上に積載することを特徴とする請求項１ないし請求項３のいずれかに記載の高亜鉛含有鉄鉱石を用いた粒鉄製造方法。
【請求項５】
混合原料を１４５０℃以上で加熱することを特徴とする請求項１ないし請求項４のいずれかに記載の高亜鉛含有鉄鉱石を用いた粒鉄製造方法。
【請求項６】
請求項１ないし請求項５のいずれかに記載の粒鉄製造方法において移動型炉床炉で発生したダストの少なくとも一部を回収し、該ダストを前記移動型炉床上に積載し、該炉床上部から熱供給して、前記移動型炉床炉で発生するダストから粗酸化亜鉛を得ることを特徴とする高亜鉛含有鉄鉱石を用いた粒鉄製造方法。
【請求項７】
混合原料中の鉄鉱石の平均亜鉛濃度が０．００５ｍａｓｓ％以上であることを特徴とする請求項６に記載の高亜鉛含有鉄鉱石を用いた粒鉄製造方法。
【請求項８】
請求項１ないし請求項５のいずれかに記載の粒鉄製造方法において、高亜鉛含有鉄鉱石を含有する鉄鉱石と、亜鉛含有ダストと、炭素系固体還元材と、造滓材とを混合した混合原料を移動型炉床上に積載し、該炉床上部から熱供給して、前記移動型炉床炉で発生するダストから粗酸化亜鉛を得ることを特徴とする高亜鉛含有鉄鉱石を用いた粒鉄製造方法。
【請求項９】
混合原料中の平均亜鉛濃度が０．４５ｍａｓｓ％以上であることを特徴とする請求項８に記載の高亜鉛含有鉄鉱石を用いた粒鉄製造方法。
【発明の詳細な説明】
【技術分野】
【０００１】
本発明は、加熱炉内で炉床を水平方向に移動する過程で炉床上の積載物の昇温を行う、移動型炉床炉を用いて鉄含有物の還元を行う方法を用いて、亜鉛を高濃度に含有する鉄鉱石から還元鉄を製造する方法に関する。
【背景技術】
【０００２】
粗鋼生産法は、鉄鉱石より銑鉄を生産して鋼とする高炉−転炉法と、スクラップを溶解して精錬する電炉法とに大別される。中国などの新興国の台頭により、全世界的な粗鋼生産量は急激に増加しており、特に高炉−転炉法で使用する鉄鉱石の需給は逼迫し、価格が高騰すると共に、良質な鉄鉱石が入手困難となりつつあるのが今日の鉄資源の状況である。
【０００３】
また上記の他に、移動型炉床炉を用いた還元鉄の製造方法も知られている。移動型炉床炉法は、還元鉄に代表される還元金属を製造するプロセスのひとつであり、水平方向に移動する炉床に、鉄鉱石と固体還元材等を積載し、上方から輻射伝熱によって加熱して鉄鉱石を還元し、炉床上でこの還元生成物を溶融し、スラグとメタルを分離して還元鉄を製造するものである（例えば、特許文献１、２参照。）。
【０００４】
一方で、鉄鉱石と同様に全世界的に亜鉛の需要は急増しており、価格の高騰が問題となっている。亜鉛精錬にはさまざまな方法があるが、硫化鉱を酸化ばい焼して酸化亜鉛を作り、湿式や乾式で製錬して、亜鉛金属を得るのが一般的である。この亜鉛に関しても、硫化鉱や酸化亜鉛等、亜鉛原料の不足が問題となっている。
【先行技術文献】
【特許文献】
【０００５】
【特許文献１】特開平１１−３３５７１２号公報
【特許文献２】特開平１１−１７２３１２号公報
【発明の概要】
【発明が解決しようとする課題】
【０００６】
上記のように、鉄原料、亜鉛原料等の資源の不足が問題となっている状況下にあって、本発明者らは鉄鉱石の中には亜鉛分を通常より多く含む、高亜鉛含有鉄鉱石に着目した。このような高亜鉛含有鉄鉱石も高炉−転炉法で原料として使用することが望ましいが、亜鉛含有量が高い原料はほとんど利用されていない。その主な理由は、鉱石中に含まれる亜鉛が炉壁付着物として高炉内に残存するためである。鉱石中の亜鉛分は焼結過程を経て、高炉に持ち込まれる。高炉に持ち込まれた亜鉛は炉内にて還元され蒸気化するが、温度が低くかつ酸化ポテンシャルが高い部分に酸化凝集する。高炉シャフト内壁などは特に凝集しやすく、周囲のコークスや鉱石を接着させ、充填物を不動化させる。このような不動部分は「アンザッツ」と呼ばれ、炉内充填物質の降下を不安定にさせ、「棚釣り」、「スリップ」などのトラブルを誘発する。
【０００７】
このように、高炉操業にはトラブル要因といえる亜鉛分であるが有価な金属でもある。亜鉛は、たとえば電池原料として、他にも、鋼板表面の耐食性を向上させるめっき材料等として欠くことのできない金属である。前述のとおり、硫化鉱を酸化ばい焼して酸化亜鉛を作り、湿式や乾式で製錬して、亜鉛金属を得るのが一般的であるが、近年、製鉄ダストなどを製錬して、粗酸化亜鉛を得て、亜鉛製錬原料とする方法も提案されている。
【０００８】
たとえば、亜鉛濃度１０ｍａｓｓ％を超える粗酸化亜鉛の場合、ウエルツ法などの中間処理を行うことで、高濃度の粗酸化亜鉛とすることができ、亜鉛製錬原料として用いることが可能である。また、亜鉛濃度が５０ｍａｓｓ％を超える粗酸化亜鉛の場合は、たとえばＩＳＰ法などの亜鉛精錬に使用する粗酸化亜鉛として直接使用することができる。
【０００９】
このように回収される亜鉛濃度によって、粗酸化亜鉛の使用用途は大きく異なり、当然、亜鉛濃度が高いものほど経済的な価値を有するものの、還元鉄である粒鉄と高濃度粗酸化亜鉛の生産を両立する粒鉄の製造方法は提案されていなかった。
【００１０】
本発明の目的は、このような課題を解決し、高亜鉛含有鉄鉱石の有効利用を可能とする、高亜鉛含有鉄鉱石を用いた粒鉄製造方法を提供することにある。
【００１１】
また、本発明の他の目的は、亜鉛、鉄、双方の供給不足を解決することのできる高亜鉛含有鉄鉱石を用いた粒鉄製造方法を提供することにある。
【課題を解決するための手段】
【００１２】
このような課題を解決するための本発明の特徴は以下の通りである。
（１）、亜鉛を０．０１ｍａｓｓ％以上、鉄を５０ｍａｓｓ％以上含有する高亜鉛含有鉄鉱石を含有する鉄鉱石と、炭素系固体還元材と、造滓材とを混合した混合原料を移動型炉床上に積載し、該炉床上部から熱供給して前記混合原料を還元し、更に溶融させて、還元鉄を得ることを特徴とする高亜鉛含有鉄鉱石を用いた粒鉄製造方法。
（２）、高亜鉛含有鉄鉱石の配合量が鉄鉱石の１０ｍａｓｓ％以上であることを特徴とする（１）に記載の高亜鉛含有鉄鉱石を用いた粒鉄製造方法。
（３）、炉床上に炭材を積載した上に、混合原料を積層することを特徴とする（１）または（２）に記載の高亜鉛含有鉄鉱石を用いた粒鉄製造方法。
（４）、混合原料を塊成化して、炉床上に積載することを特徴とする（１）ないし（３）のいずれかに記載の高亜鉛含有鉄鉱石を用いた粒鉄製造方法。
（５）、混合原料を１４５０℃以上で加熱することを特徴とする（１）ないし（４）のいずれかに記載の高亜鉛含有鉄鉱石を用いた粒鉄製造方法。
（６）、（１）ないし（５）のいずれかに記載の粒鉄製造方法において移動型炉床炉で発生したダストの少なくとも一部を回収し、該ダストを前記移動型炉床上に積載し、該炉床上部から熱供給して、前記移動型炉床炉で発生するダストから粗酸化亜鉛を得ることを特徴とする高亜鉛含有鉄鉱石を用いた粒鉄製造方法。
（７）、混合原料中の鉄鉱石の平均亜鉛濃度が０．００５ｍａｓｓ％以上であることを特徴とする（６）に記載の高亜鉛含有鉄鉱石を用いた粒鉄製造方法。
（８）、（１）ないし（５）のいずれかに記載の粒鉄製造方法において、高亜鉛含有鉄鉱石を含有する鉄鉱石と、亜鉛含有ダストと、炭素系固体還元材と、造滓材とを混合した混合原料を移動型炉床上に積載し、該炉床上部から熱供給して、前記移動型炉床炉で発生するダストから粗酸化亜鉛を得ることを特徴とする高亜鉛含有鉄鉱石を用いた粒鉄製造方法。
（９）、混合原料中の平均亜鉛濃度が０．４５ｍａｓｓ％以上であることを特徴とする（８）に記載の高亜鉛含有鉄鉱石を用いた粒鉄製造方法。
【発明の効果】
【００１３】
本発明によれば、高亜鉛含有鉄鉱石を鉄原料として使用することが可能となり、含有する鉄分および亜鉛分を有効に利用することができる。
【図面の簡単な説明】
【００１４】
【図１】本発明で用いる回転炉床炉の一実施形態を示す概略図。
【図２】本発明で用いる設備フローの一実施形態を示す概略図。
【図３】本発明で用いる設備フローの一実施形態を示す概略図（回収ダスト利用）。
【図４】本発明で用いる設備フローの一実施形態を示す概略図（回収ダスト利用）。
【図５】混合原料の高亜鉛含有鉱石の配合率に対する亜鉛濃度の変化を示すグラフ。
【発明を実施するための形態】
【００１５】
本発明者らは高亜鉛含有鉄鉱石を使用し、含有鉄分、さらには亜鉛分を有効に利用するために、移動型炉床炉を用いることを考えた。移動型炉床炉を用いた粒鉄の製造方法は上記のように還元鉄を製造するプロセスのひとつであり、水平方向に移動する炉床に、鉄鉱石と固体還元材等を積載し、上方から輻射伝熱によって加熱して鉄鉱石を還元し、炉床上でこの還元生成物を溶融し、スラグとメタルを分離して還元鉄である粒鉄を製造するものである。
【００１６】
この移動型炉床炉は、加熱炉の炉床が水平に移動する過程で加熱を施す炉であり、水平に移動する炉床とは、図１に示すような回転移動の形態を有するのが代表的であり、この形態の移動型炉床炉は、特に回転炉床炉と呼ばれている。本発明ではこのような移動型炉床炉、特に回転炉床炉を用いて高亜鉛含有鉄鉱石を還元・溶融処理して還元鉄である粒鉄を製造するものである。以下において、移動型炉床炉として回転炉床炉を用いる場合について本発明を説明する。
【００１７】
なお、本発明で用いる高亜鉛含有鉄鉱石とは、通常の高炉原料として利用される鉄鉱石と比較して亜鉛の含有量が高く、一般に亜鉛を０．０１ｍａｓｓ％以上、鉄を５０ｍａｓｓ％以上含有する鉄鉱石である。本発明で用いる高亜鉛含有鉄鉱石の亜鉛含有量および鉄含有量の上限に制約はないが、鉄鉱石であることから自ずと決まり、亜鉛については例えば０．５ｍａｓｓ％程度以下、鉄については例えば７０ｍａｓｓ％程度以下である。また、高亜鉛含有鉄鉱石のＮａ2Ｏ、Ｋ2Ｏ等のアルカリ成分の含有量は、酸化物換算で通常０．０８ｍａｓｓ％以上である。アルカリ成分の含有量は、１ｍａｓｓ％以下であることが好ましく、これは回転炉床炉排ガス系のつまりを予防するのに効果的である。
【００１８】
本発明はこのような高亜鉛含有鉄鉱石を用いて粒鉄を製造する技術であるが、高亜鉛含有鉄鉱石を回転炉床炉で還元する際に、通常の鉄鉱石を混合して用いることも可能である。通常の鉄鉱石と混合して用いる場合であっても、高亜鉛含有鉄鉱石を鉱石全体の約１０ｍａｓｓ％以上配合する場合は本発明の効果を好適に得ることができる。
【００１９】
図１を用いて本発明に用いる回転炉床炉の一実施形態を説明する。回転炉床炉１は、図１に示すように、予熱帯２ａ、還元帯２ｂ、溶融帯２ｃおよび冷却帯２ｄに区画された炉体２にて、回転移動する炉床３を覆ってなるものである。この回転炉床３の上に、例えば高亜鉛含有鉄鉱石と固体還元材からなる原料４が積載される。この原料４として、高亜鉛含有鉄鉱石と、炭素系固体還元材と、造滓材とを混合した混合原料を用いる。混合原料は以下に述べるように塊成化することもできる。回転炉床３を覆う炉体２は耐火物が張られている。さらに炉床耐火物の保護のために、炉床３の上に炭材を積載し、その上に原料４を積層する場合もある。また、炉体２の上部にはバーナー５が設置され、このバーナー５での燃料燃焼熱を熱源として、回転炉床３上の混合原料４中の鉄鉱石を還元する。なお、図１において、６は原料を回転炉床３上に装入する装入装置、７は還元物を排出する排出装置、８は冷却装置である。また、炉体２内の雰囲気温度は１３００℃前後にされているが、溶融帯では１４５０℃前後の高温に制御されるのが通常である。
【００２０】
高亜鉛含有鉄鉱石は、その産地によって量に差はあるものの脈石成分を含んでいる。また、炭素系固体還元材の代表例である石炭、石炭チャー、コークスには灰分が含まれている。そのために、還元操作のみを行う移動炉床炉法では、高炉−転炉法とは異なり、成品である還元鉄に脈石が混入することは不可避であり、さらに還元材からの灰分も成品に付着し混入する可能性がある。回転炉床炉の炉床上において原料を還元・溶融させた場合、還元により生成したメタルと残滓であるスラグとを速やかに分離することができ、高密度の成品粒鉄を得ることができる。
【００２１】
本発明で得られる粒鉄は、上記のように還元して溶融されてスラグ成分が分離されており、回転炉床炉から排出されたなりの、圧縮等を行なう前の状態で、みかけ密度を５０００ｋｇ／ｍ3以上とすることができる。なお、通常の場合、成品粒鉄は篩い分け工程を経て、粒径が３ｍｍ以上、１００ｍｍ以下となる。
【００２２】
回転炉床炉を用いて、高亜鉛含有鉄鉱石を還元処理する際には、炭素系固体還元材と造滓材とともに混合して回転移動する炉床上に積載するものとする。炭素系固体還元材とは、石炭、コークス、黒鉛などであり、造滓材とは、石灰粉、ドロマイト、蛇紋岩などＣａＯ、Ｎａ2Ｏなどの塩基性成分などを含むものである。
【００２３】
高亜鉛含有鉄鉱石が塊鉱石の場合、粉砕の上でたとえば粒径１０ｍｍ以下の鉱石粉としてから、炭素系固体還元材等と混合して回転炉床に積載し、還元することができる。
高亜鉛含有鉄鉱石が微粉鉱石の場合（粒径３ｍｍ以下）には、炭素系固体還元材、造滓材とともに塊成化して、炭材内装ペレットとして用いることもできる。塊成化した原料は加熱時の飛散が少なく、ダストの亜鉛濃度を向上させることができる。同様に圧縮成型して、ブリケットとしてから使用することもできる。また、造粒時、ベントナイトなどの無機バインダー、糖蜜、コーンスターチなどの有機バインダーを混合して、より強度を高めることもできる。これらペレットやブリケットは水分を蒸発させてから、使用することも可能である。  一方で、高亜鉛含有鉄鉱石を粉状のままで使用することも効果的である。粉原料のまま使用することにより、塊を製造するための設備、電力、バインダーなどの費用が不要になり、経済性向上に寄与することができる。
【００２４】
回転炉床炉で高亜鉛含有鉄鉱石を還元・溶融する際の加熱温度は、１４５０℃以上とすることが好ましい。回転炉床炉内の最高温度を１４５０℃以上とすることにより、炉内および炉内で還元・溶融する原料は高温となる。特に溶融した原料は１４５０℃以上とすることで、十分な流動性を確保することが可能となり、金属鉄中の脈石成分を除去しやすくなり、良好な性状の粒鉄を製造することが可能となる。
【００２５】
炉床上に炭材を積載し、該炭材の上に高亜鉛含有鉄鉱石を含む混合原料を積層することにより、溶融したメタルやスラグが炉床の耐火物を侵食することを防止することが可能になる。耐火物侵食の際には鉄分が耐火物に取り込まれるため、炉床の耐火物の侵食を防止することで鉄分のロスが少なくなり、粒鉄の生産性向上に寄与することができる。
【００２６】
回転炉床炉で発生する排ガスに含有されるダストは、回収される。このダストは高亜鉛鉄鉱石と比較して、亜鉛を濃化しているので、粗酸化亜鉛の原料として使用することが可能である。図２に、このようなダスト回収を行う回転炉床炉の一般的な設備フローの概略図を示す。
【００２７】
図２において、鉱石ホッパー１１、石炭ホッパー１２、造滓材ホッパー１３から排出された鉄鉱石、石炭、造滓材は混合機１４（必要に応じてペレタイザー等を用いる）で混合して混合原料とし、回転炉床炉１５で加熱して還元・溶融して還元鉄となり還元鉄排出口１６から排出される。回転炉床炉１５で発生した排ガスは吸引ファン１９により吸引され煙突２０から排出されるが、その際に、排ガスダクト用バグフィルター１７でダスト回収を行う。回収されたダストは粉体搬送用ローリー１８等を用いて搬出する。混合原料において、高亜鉛含有鉄鉱石を鉱石全体の約１０ｍａｓｓ％以上配合する場合は、回収されるダスト中の亜鉛濃度を１ｍａｓｓ％以上とすることができる。
【００２８】
上記のように回転炉床炉で発生する排ガスから回収されたダスト（以下、「第１回収ダスト」と記載する。）は、再度回転炉床炉で炉床上部から熱供給して処理し、回転炉床炉で発生するダストを回収することで粗酸化亜鉛を得ることができる。この第１回収ダストを再度回転炉床炉で処理する際に発生したダストを回収したものを、以下「第２回収ダスト」と記載する。第１回収ダストを回転炉床炉で処理する際には、第１回収ダストのみを処理すればよいが、還元反応を促進する観点から、少量（第１回収ダストに対して２ｍａｓｓ％以下）の第１回収ダストに炭素系固体還元材や造滓材を混合することもできる。このようにダストを再度、回転炉床炉にて製錬することで、以下に述べるように第１回収ダスト中の亜鉛を濃縮することができる。第１回収ダスト中の亜鉛濃度が所定量以上の場合、第１回収ダストに炭素系固体還元材と造滓材と鉄鉱石とを混合して、粒鉄の製造量を増やすこともできる。第１回収ダストに鉄鉱石を混合して処理する際に、第２回収ダスト中の目標亜鉛濃度が同じであれば、高亜鉛含有鉄鉱石を用いると鉄鉱石配合量を増やすことができるので、ダスト中の亜鉛を濃縮しながら、より多量の粒鉄を製造することができるので好ましい。
【００２９】
ダスト中の亜鉛の濃縮は、たとえば図３に示すように、ダストヤード２３の第１回収ダストを、粉体搬送用ローリー１８等を用いて搬送して、回転炉床炉１５にて加熱し、発生する排ガスを吸引して、排ガスダクト用バグフィルター１７でダスト回収を行うことで実施することができる。または、図４に示すように混合原料のホッパー１１〜１３と並列に第１回収ダスト貯蔵ホッパー２２を設けることで実施することができる。この設備は図２に示す設備に対して、回収ダスト搬送コンベアー２１と第１回収ダスト貯蔵ホッパー２２が追加されたものになっている。回収ダスト搬送コンベアー２１は２１ａと２１ｂとに分岐しており、第１回収ダスト搬送コンベアー２１ａで第１回収ダストを第１回収ダスト貯蔵ホッパー２２に搬送し、回転炉床炉１５にて加熱して再利用し、第２回収ダスト搬送コンベアー２１ｂで第２回収ダストを製品として抜き出すことができる。抜き出される第２回収ダストは、微粉であるため、たとえば粉体搬送用ローリー１８などを用いて搬送される。
【００３０】
ダストに鉄鉱石を混合する際には、第１回収ダストを第１回収ダスト貯蔵ホッパー１１に貯蔵し、少量の炭素系固体還元材、造滓材と、鉄鉱石とを配合することで回転炉床炉の原料として使用し、回転炉床炉１５で加熱して還元・溶融する際に第２回収ダストとして回収する。
【００３１】
前述のとおり、粗酸化亜鉛を含有する第２回収ダストは亜鉛濃度に応じて使用用途が異なるが、上記の方法で生産した第２回収ダストは亜鉛濃度が１０ｍａｓｓ％を超えるものとなるので、ウエルツ法などの中間処理で高濃度の粗酸化亜鉛とすることができ、亜鉛製錬原料として用いることができる。
【００３２】
第１回収ダストを回収する際の混合原料において、鉱石の全てが高亜鉛含有鉱石でない場合であっても、鉱石中の平均亜鉛濃度が０．００５ｍａｓｓ％以上であれば、回転炉床炉で処理して得られる第２回収ダストの亜鉛濃度を５０ｍａｓｓ％以上とすることができる。得られる回収ダストの亜鉛濃度が５０ｍａｓｓ％以上であれば、中間処理が不要となり、亜鉛精錬に使用する粗酸化亜鉛として直接使用することができるので好ましい。
【００３３】
以上のように、回収ダスト（第１回収ダスト）に対して回転炉床炉で再度処理を行うことで回収ダスト（第２回収ダスト）中の亜鉛濃度は向上し、経済性も向上する。それに加えて、ダスト処理のための別設備（中間処理設備）を建設するコストが不要となり、また、発生したダストを中間処理設備まで運ぶコストが不要となるというメリットがある。
【００３４】
上記においては回転炉床炉で発生する排ガスに含有されるダストを回収して用いたが、回収ダスト以外の亜鉛含有ダストを、高亜鉛含有鉄鉱石を回転炉床炉で還元する際に一部混合して用いることも可能である。本発明においては高亜鉛含有鉄鉱石の使用が必須であり、高亜鉛含有鉄鉱石を鉱石および回収ダスト以外の亜鉛含有ダストの合計に対して約１０ｍａｓｓ％以上配合する場合は本発明の効果を好適に得ることができる。なお、高亜鉛含有鉄鉱石よりも亜鉛濃度の高いダストを混合することにより、上記のように回転炉床炉で発生する排ガスから回収されたダストにおいて、粗酸化亜鉛を高濃度に有するダストを得ることができる。
【００３５】
前述のとおり、粗酸化亜鉛を含有する回収ダストは亜鉛濃度に応じて使用用途が異なるが、自家発生、外部発生に関わらず亜鉛含有ダストを用いて生産した回収ダストは亜鉛濃度が１０ｍａｓｓ％を超えるものとすることができるので、ウエルツ法などの中間処理で高濃度の粗酸化亜鉛とすることができ、亜鉛製錬原料として用いることができる。
【００３６】
高亜鉛含有鉄鉱石と混合して用いられる亜鉛含有ダストは特に限定されないが、たとえば高炉からの発生ダスト、転炉からの発生ダスト、電気炉からの発生ダスト等の鉄鋼業におけるダスト等を用いることが出来る。
【００３７】
混合原料中の平均亜鉛濃度が０．４５ｍａｓｓ％以上であれば、回転炉床炉で処理して得られる回収ダストの亜鉛濃度を５０ｍａｓｓ％以上とすることができる。得られる回収ダストの亜鉛濃度が５０ｍａｓｓ％以上であれば、中間処理が不要となり、亜鉛精錬に使用する粗酸化亜鉛として直接使用することができるので好ましい。
【００３８】
以上のように、高亜鉛含有鉄鉱石を回転炉床炉で還元する際に、亜鉛含有ダストを混合して用いることで回収ダスト中の亜鉛濃度は向上し、経済性も向上する。
【００３９】
以下に本発明の一実施形態を詳細に説明する。
【００４０】
回転炉床炉の炉床上に高亜鉛含有鉄鉱石、炭素系固体還元材、造滓材を含む混合原料を積載して、炉床を回転させて炉内を移動させながら昇温加熱し、空気もしくは酸素を付加した空気を炉内へ吹き込み、還元反応にて発生するＣＯもしくはＨ2を２次燃焼させる。発生する排ガスは冷却の後、排ガスに含有するダストを回収する。一方、炉床上に残存する混合原料を完全に溶融させて液体としてから、冷却、固化して、銑滓分離した粒鉄を得る。  移動する炉床上にて加熱することで、ａ）鉱石中の酸化鉄が炭素系固体還元材中の炭素と反応して金属鉄ができる、ｂ）鉄分は浸炭反応により、脈石分（ＳｉＯ2、Ａｌ2Ｏ3、ＭｇＯなど）は石灰粉、ドロマイト、蛇紋岩などＣａＯ、Ｎａ2Ｏなどの塩基性成分と混合して、融点が低下し、溶融する、ｃ）一定期間溶融状態とすることで、溶融金属鉄部分（メタル）と溶融脈石分（スラグ）に分離する効果を得ることができ、銑鉄と同様に使用可能な還元鉄である粒鉄を製造することがきる。一方、鉱石中の亜鉛分は酸化亜鉛として存在し、炭素系固体還元材により、還元揮発して排ガスに搬送され、冷却と同時に酸化凝集して、排ガスから分離され、ダストとして回収される。このダストは亜鉛が濃化されており、直接もしくは再精製工程を行うことで亜鉛製錬の原料となる。
【００４１】
回転炉床炉は充填層を持たない炉であるため、高炉で見られるような原料含有亜鉛分が炉壁に付着することによるコークスや鉱石の接着、充填物の不動化などの現象が発生することはなく、操業の支障となることはない。
【００４２】
回転炉床炉の加熱時には亜鉛成分が揮発し、排ガスに搬送されると同時に炉床上に積載されている混合原料の一部が飛散して、回収ダストに混合する。よって、回収ダスト中の亜鉛濃度は揮発する亜鉛分の量と飛散する混合原料の量によって決定され、混合原料中の亜鉛濃度が高いほど回収されるダストの亜鉛濃度は高くなる。本発明者らの研究によれば、混合原料の飛散量は通常操業においてはほぼ一定であり、混合原料投入量の０．５ｍａｓｓ％前後であることが確認されている。また、ダスト中の亜鉛濃度が高いほど亜鉛原料としての価値が高くなる。したがって、本発明を実施することにより、亜鉛濃度の高いダストが回収され、より有効に高亜鉛含有鉄鉱石を利用することが可能になる。
【００４３】
また、回転炉床炉に積載する混合原料の全部もしくは一部に回収したダストを使用することで、前記亜鉛濃度の高いダスト中の亜鉛をさらに濃縮して回収することも可能である。
【実施例１】
【００４４】
本発明の有効性を確認するために図１に示すものと同様の回転炉床炉において、高亜鉛含有鉄鉱石および亜鉛含有量の低い一般的な鉱石を用いて粒鉄の製造試験を行った。また回転炉床炉で発生するダストを回収して亜鉛濃度の測定も行った。回転炉床炉のスペックを表１に示す。
【００４５】
【表１】
2010031355.tif 000003
【００４６】
使用した鉱石の組成を表２に示す。尚、表２においてＴ−ＦｅとはトータルＦｅである。
【００４７】
【表２】
2010031355.tif 000004
【００４８】
鉱石Ａは高亜鉛含有鉄鉱石であり、鉱石Ｂは亜鉛含有量の低い一般的な鉱石である。脈石分および鉄分は両者でほぼ同じであるが、鉱石Ａの亜鉛濃度は鉱石Ｂの約５０倍程度である。
【００４９】
鉱石と、炭素系固体還元材としての石炭と、造滓材としての石灰とを混合して混合原料とした。表３に使用した石炭の組成を、表４に試験に用いた混合原料の配合について示す。尚、表３においてＦＣとは固定炭素、ＶＭとは揮発分、Ａｓｈとは灰分である。
【００５０】
【表３】
2010031355.tif 000005
【００５１】
【表４】
2010031355.tif 000006
【００５２】
表４に示す配合１〜３を用いて、表５に示す条件で回転炉床炉を操業した。炉床上に炭材として石炭を層厚５０ｍｍに敷いた上に、混合原料を積層する場合を下層炭材ありとし、また、混合原料を塊成化せず層厚約１０ｍｍに積載して使用した場合を「粉」、塊成化して粒径１０〜１５ｍｍのペレットとした場合を「塊」として原料状態の欄に示している。
【００５３】
【表５】
2010031355.tif 000007
【００５４】
表６に、表５に示す条件で粒鉄を製造した際の、ダスト亜鉛濃度と鉄分回収率の結果を示す。
【００５５】
【表６】
2010031355.tif 000008
【００５６】
表６において、操業Ｎｏ．３は、高亜鉛含有鉱石を使用した本発明例である。ダスト中の亜鉛濃度は７．８ｍａｓｓ％まで上昇している。
【００５７】
操業Ｎｏ．４は一般的な鉱石中に約１０ｍａｓｓ％の高亜鉛含有鉄鉱石を配合した場合の例である。この場合でも、ダスト中の亜鉛濃度は１．０ｍａｓｓ％以上にまで上昇している。
【００５８】
操業Ｎｏ．５は１４５０℃以上の高温で加熱処理したものであり、処理時間が短縮され、生産性が向上していることがわかる。
【００５９】
操業Ｎｏ．６は、操業Ｎｏ．５に加えて炉床上に炭材を敷いた上に、混合原料を積層した場合であり、鉄分の回収率が上昇している。
【００６０】
操業Ｎｏ．７は、操業Ｎｏ．５に加えて塊原料を使用した場合であり、ダスト中の亜鉛濃度が上昇している。
【００６１】
次に、回収したダストのリサイクル利用を行った。
【００６２】
図１、図４に示すものと同様の設備で、高亜鉛含有鉄鉱石および亜鉛含有量の低い一般的な鉄鉱石を用いて粒鉄の製造試験を行う際に、鉄鉱石の亜鉛濃度と、回収されるダストの亜鉛濃度との関係を調査した。調査には高亜鉛含有鉄鉱石である鉱石Ａと通常の鉄鉱石である鉱石Ｂとを混合して使用し、亜鉛濃度を連続的に変化させ操業Ｎｏ．１１〜１９とし、１回目の回転炉床炉での処理によって発生するダスト（第１回収ダスト）を回収して、回収したダストの全量を回転炉床炉で１４６０℃で１３分の加熱処理を行い、発生するダスト（第２回収ダスト）を回収した。
【００６３】
表７および図５に、混合原料中の鉱石亜鉛濃度と、１回目の回転炉床炉での処理によって発生するダストであって、２回目の回転炉床炉での処理の原料となる第１回収ダストの亜鉛濃度の測定結果と、最終的な製品ダストである第２回収ダストの亜鉛濃度の測定結果を示す。
【００６４】
【表７】
2010031355.tif 000009
【００６５】
表７および図５から分かるように、混合原料中の鉱石の亜鉛濃度が０．００５ｍａｓｓ％以上となると、製品ダストである第２回収ダストの亜鉛濃度が５０ｍａｓｓ％を超え、ＩＳＰ法などの亜鉛精錬に直接使用が可能な原料となることが分かる。
【００６６】
次に、高亜鉛含有鉄鉱石と亜鉛含有ダストを混合した原料を用いた。
【００６７】
使用した亜鉛含有ダストの組成を表８に示す。ここで亜鉛含有ダストとして転炉からの発生ダストを用いた。
【００６８】
【表８】
2010031355.tif 000010
【００６９】
図１に示すものと同様の設備で、高亜鉛含有鉄鉱石および亜鉛含有ダストを用いて粒鉄の製造試験を行う際に、混合原料中の亜鉛濃度と、回収されるダストの亜鉛濃度との関係を調査した。調査には高亜鉛含有鉄鉱石である鉱石Ａと亜鉛含有ダストとを混合して使用し、亜鉛濃度を連続的に変化させ操業Ｎｏ．２０〜２４とし、混合原料は回転炉床炉で１４６０℃で１３分の加熱処理を行い、発生するダストを回収した。
【００７０】
表９に、混合原料中の亜鉛含有ダストの配合比率と亜鉛濃度、および回収ダストの亜鉛濃度の測定結果を示す。
【００７１】
【表９】
2010031355.tif 000011
【００７２】
表９から分かるように、混合原料中の亜鉛含有ダストの配合比率の上昇に伴い回収ダストの亜鉛濃度が上昇し、混合原料中の亜鉛濃度が０．４５ｍａｓｓ％以上となると、製品ダストである回収ダストの亜鉛濃度が５０ｍａｓｓ％を超え、ＩＳＰ法などの亜鉛精錬に直接使用が可能な原料となることが分かる。
【００７３】
以上のように、本発明方法を用いることで高亜鉛含有鉄鉱石を用いて粒鉄の製造が可能であり、従来の鉱石を使用した場合に比較して、亜鉛濃度の高いダストを効果的に回収することが可能になった。
【符号の説明】
【００７４】
１    回転炉床炉
２    炉体
２ａ    予熱帯
２ｂ    還元帯
２ｃ    溶融帯
２ｄ    冷却帯
３    回転炉床
４    混合原料
５    バーナー
６    装入装置
７    排出装置
８    冷却装置
１１    鉱石ホッパー
１２    石炭ホッパー
１３    造滓材ホッパー
１４    混合機
１５    回転炉床炉
１６    還元鉄排出口
１７    排ガスダクト用バグフィルター
１８    粉体搬送用ローリー
１９    吸引ファン
２０    煙突
２１    回収ダスト搬送コンベアー
２１ａ    第１回収ダスト搬送コンベアー
２１ｂ    第２回収ダスト搬送コンベアー
２２    第１回収ダスト貯蔵ホッパー
２３    ダストヤード
【図１】
2010031355.tif 000012
【図２】
2010031355.tif 000013
【図３】
2010031355.tif 000014
【図４】
2010031355.tif 000015
【図５】
2010031355.tif 000016